FR 2769535 A1 19990416 FR 9713132 A 19971015 BANDE ANTIFRICTION EXTRUDEE POUR TETE DE RASAGE ET TETE DE RASAGE COMPORTANT UNE TELLE BANDE La présente invention concerne le domaine du rasage par voie mécanique à l'aide d'un rasoir jetable; elle concerne plus particulièrement un produit auxiliaire de rasage se présentant sous la forme d'une bande et dénommée bande , qui est fixé sur la tête de rasage de préférence au voisinage des lames de rasage et qui contient au moins un composant d'aide au rasage soluble dans l'eau. Lors de la mise en oeuvre du rasoir, I'usager plonge la tête du rasage dans l'eau chaude, ce qui a pour effet de rendre accessible et lexiviable une partie du ou des composants d'aide au rasage qui viennent en contact de la peau à chaque passe du rasoir. Dans le document FR.A.2410541, le produit auxiliaire de rasage proposé est combiné à une structure solide hydrosoluble de microcapsulage ou microporeuse appelée à retenir le composant d'aide au rasage qui peut être choisi parmi une liste de substances comprenant un lubrifiant appelé à réduire l'effet de frottement entre le rasoir et la peau, un agent appelé à réduire la friction entre le rasoir et la peau, un agent susceptible de modifier la structure du poil, un agent de nettoyage, un agent pharmaceutique , un agent cosmétique et un agent coagulant. Comme exemple de lubrifiant appelé à réduire l'effet de frottement entre le rasoir et la peau, le document FR.A.2410541 cite une huile à base de silicone micro-encapsulée, et comme exemple d'agent appelé à réduire la friction entre le rasoir et la peau ce même document cite un oxyde de polyéthylène ayant un poids moléculaire compris entre 100.000 et 6.000.000, un polyacrylamide non-ionique et un polysaccharide naturel dérivé de substances végétales telles que la gomme de guar. Dans le document EP.B.0184440, il est prévu de former le produit auxiliaire de rasage, sous forme de bande, par extrusion d'un mélange de matière polymère soluble et insoluble dans l'eau. Ce document cite une liste de polymères solubles dans l'eau comprenant I'oxyde de polyéthylène, la polyvinylpyrrolidone, les polyacrylamides, l'hyd roxypropylcellulose, la polyvinylimidazoline et le polyméthacrylate d'hydroxyéthyle. Dans un exemple précis de réalisation, le mélange destiné à former par extrusion ladite bande est composé de 20% en poids de polystyrène insoluble dans l'eau et de 80% en poids d'un mélange d'oxyde de polyéthylène comprenant 60% d'oxyde de polyéthylène "polyox coagulant" de masse moléculaire égale à 5.000.000 et 40% d'oxyde de polyéthylène "polyox WSR N-750" de masse moléculaire égale à 300.000. Aucune explication n'est donnée dans ce document concernant l'intérêt de ce mélange de deux types d'oxydes de polyéthylène, exception faite d'obtenir un poids moléculaire moyen d'environ 3,5 millions pour l'oxyde de polyéthylène du mélange final. Dans le document EP.B.0550605, le mélange destiné à former par extrusion le produit auxiliaire de rasage, sous forme de bande, contient outre les matériaux polymères insolubles et solubles dans l'eau un agent de poids moléculaire faible amplifiant la libération du matériau polymère soluble dans l'eau constituant le composant d'aide au rasage. Parmi tous les exemples possibles, ce document cite l'oxyde de polyéthylène comme composant d'aide au rasage, lexiviable par l'eau, et le polyéthylène glycol comme agent amplificateur de libération. De manière caractéristique, selon ce document EP.B.0550605, le mélange prévu pour former par extrusion le produit auxiliaire de rasage sous forme d'une bande, comprend 20 à 60% en poids du matériau polymère insoluble, qui formera la matrice de la bande , 20 à 75% en poids du matériau polymère soluble dans l'eau qui constituera le composant d'aide au rasage lexiviable par l'eau et 5 à 20% en poids de l'agent amplificateur de libération. On retrouve strictement dans tous les exemples cités dans ce document le même mélange des deux types d'oxyde de polyéthylène déjà décrits dans le document antérieur EP.B.0184440, à savoir 60% en poids de polyox coagulant et 40% en poids de polyox WSR N-750. Dans les exemples cités, I'agent amplificateur de libération est un polyéthylène glycol dont le poids moléculaire varie entre 4.500 et 20.000. Le but visé par la présence de l'agent amplificateur de libération est de permettre de maintenir une proportion suffisante de polymère insoluble pour garder à la bande extrudée une résistance mécanique adéquate, tant au moment où il est initialement produit et lors de l'assemblage qu'après lixiviation d'une quantité significative du matériau soluble dans l'eau tout en permettant une libération du composant de rasage soluble dans l'eau suffisante pour assurer une assistance de rasage efficace pendant la durée de vie utile totale prévue pour la lame ou les lames. Dans ce document EP.B.0550605 aucune explication n'est donnée quant aux raisons permettant à certains agents déterminés, de poids moléculaire faible, d'amplifier la libération du composant d'aide au rasage, à savoir le polyéthylène glycol, le méthoxy polyéthylène glycol, la méthylcellulose et le carboxypolyméthylène. II est à noter que les quatre seuls exemples qui sont cités dans ce document concernent tous le mélange précité d'oxyde de polyéthylène et l'addition de polyéthylène glycol. On peut rappeler que l'oxyde de polyéthylène et le polyéthylène glycol ont la même formule générale, ne se différenciant que par le procédé de fabrication et par leur poids moléculaire moyen. On utilise le terme polyéthylène glycol pour désigner un composé dont le poids moléculaire est généralement inférieur à 20.000. On utilise le terme oxyde de polyéthylène pour désigner un composé ayant un poids moléculaire moyen supérieur à 100.000, sachant qu'il existe une très grande variété de produits proposés sur le marché, ayant comme formule générale celle de l'oxyde de polyéthylène, avec des poids moléculaires moyens de 100.000 à 8.000.000. Ainsi, selon le demandeur, on peut penser que dans le document EP.B0550605, le polyéthylène glycol est utilisé également comme composant d'aide au rasage, en complément de l'oxyde de polyéthylène à bas poids moléculaire (polyox WSR N-750) de manière à obtenir une libération suffisante de composants d'aide au rasage pendant la durée de vie de la tête de rasage jetable. Ainsi, I'évolution actuelle dans ce domaine vise à privilégier une libération importante du composant soluble d'aide au rasage, notamment de l'oxyde de polyéthylène de préférence additionné de polyéthylène glycol. Cependant du fait de cette libération importante , ce composant reste présent sur les surfaces de peau déjà rasées et est susceptible de former un film par dessèchement. Pour éviter cet inconvénient , il est nécessaire que l'utilisateur se lave après le rasage. Toutefois, en fonction de la qualité de l'eau disponible , cet enlèvement n'est pas toujours satisfaisant et il peut rester sur la peau une impression collante. Si tout ou partie du composant soluble reste sur la peau, cela peut être source d'irritations notamment pour les peaux sensibles. Pour pallier ces inconvénients, il a déjà été proposé dans le document EP.B.0321679, une solution qui est de principe différent puisqu'il évite l'utilisation d'un polymère soluble en proposant de mettre en oeuvre, comme agent antifriction un gel xérophile qui lors de l'absorption d'eau en tant qu'agent de dispersion se transforme en un gel lyophile présentant une très grande aptitude au glissement sur la peau de l'utilisateur et a un coefficient de frottement p inférieur à 0,25. Par addition d'agent de dispersion, par exemple de l'eau, le gel xérophile se transforme à nouveau en gel lyophile par gonflement, sa surface extérieure devenant glissante et présentant un faible coefficient de frottement. Au cours de cette phase, la substance colloïdale formant le réseau du gel lyophile ne passe pas en solution, ce qui permet d'éviter la formation sur la peau d'un film constitué d'un composant d'aide au rasage extrait de la bande, comme cela était le cas dans les documents précités. Toutefois, selon l'enseignement de ce document EP.B.0321679, il est nécessaire de rapporter le revêtement formant le gel xérophile sur une bande support en vue de constituer la bande anti-friction proprement dite qui est à placer sur la tête de rasage. En effet les matériaux préconisés pour former le gel xérophile ne résistent pas à des températures permettant d'envisager la fabrication de la bande antifriction par extrusion. Le but que s'est fixé le demandeur est de proposer une autre solution, ne mettant pas en oeuvre de gel xérophile, qui permet d'obtenir une bande anti-friction par extrusion tout en privilégiant l'aptitude au glissement sur la peau de l'utilisateur et sans entraîner de risque de formation d'un film de composant soluble sur la peau de celui-ci. Ce but est parfaitement atteint par la bande anti-friction pour rasoir jetable de l'invention qui , de manière connue, est obtenue par extrusion à partir d'un mélange polymère d'un matériau polymère insoluble, et ,comme matériau polymère soluble, d'oxyde de polyéthylène. De manière caractéristique selon l'invention, ladite bande est caractérisée par un coefficient de frottement dynamique (KD) inférieur à 0,2 et par le fait que le mélange à extruder comporte exclusivement comme oxyde de polyéthylène, un produit ayant un poids moléculaire moyen supérieur à 3,5 millions. Le demandeur a en effet constaté que la présence d'oxyde de polyéthylène de poids moléculaire plus faible, même en mélange avec de l'oxyde de polyéthylène de poids moléculaire plus élevé, conduisait à une augmentation du coefficient de frottement dynamique. De plus il s'avère que plus le poids moléculaire de l'oxyde de polyéthylène est élevé, plus sa solubilité dans l'eau diminue. On a donc, avec un oxyde de polyéthylène de poids moléculaire supérieur à 3,5 millions , une libération relativement faible eu égard aux chiffres donnés dans les documents EP.B.184440 et EP.B.650605. Le risque d'irritation de la peau ou de sensation de peau glissante est donc particulièrement diminué voire éliminé de ce fait. Les meilleurs résultats ont été obtenus avec une bande anti friction, selon l'invention, qui présente un coefficient de frottement dynamique inférieur à 0,1, obtenu par extrusion à partir d'un mélange comprenant du polystyrène et de l'oxyde de polyéthylène d'un poids moléculaire moyen supérieur à 4 millions. Un autre problème qu'a cherché à résoudre le demandeur réside dans la fixation de la bande anti-friction sur la tête de rasage. Dans le document FR.A.2410541, la bande est fixée sur la tête de rasage, de préférence dans un logement prévu à cet effet. Aucune indication n'est donnée quant au mode de fixation. Dans le document EP.B.0184440, la bande a un profil particulier, étant bloquée en position par des éléments de structure de la tête de rasage. Cette solution rend plus complexe la fabrication de la tête. Dans le document EP.B.0550605, la bande anti-friction est fixée par une colle dans une partie en creux de la tête de rasage. Cette solution nécessite de mettre en oeuvre une colle à prise particulièrement rapide, si l'on veut obtenir une fabrication à cadence élevée. Le demandeur s'est proposé de mettre en oeuvre pour la friction de la bande antifriction sur la tête de rasage la technique bien connue du soudage par ultrasons. Cette technique consiste à créer des conditions de mise en vibration, par l'action d'ultrasons, permettant de créer localement une élévation de température des deux matériaux plastiques en contact en sorte d'obtenir une inter-pénétration localisée de ces deux matériaux. Or le demandeur a constaté que la mise en oeuvre dans la bande anti-friction d'oxyde de polyéthylène de poids moléculaire supérieur à 3,5 millions permet d'obtenir , par la technique de soudage ultrasons, une soudure de bonne qualité. On désigne comme étant une soudure de bonne qualité entre un premier matériau plastique de base et un matériau plastique rapporté le cas où la rupture de la soudure par contrainte mécanique s'effectue majoritaire ment au niveau du matériau de base ou rapporté et non pas au niveau de la soudure proprement dite. II y a en quelque sorte arrachage du matériau au-delà de la zone d'interpénétration des deux matériaux. Les meilleurs résultats ont été obtenus avec une bande antifriction réalisée par extrusion d'un mélange de polystyrène et d'un oxyde de polyéthylène d'un poids moléculaire moyen supérieur à 7 millions, fixé par soudure ultrasons sur une portion de tête de rasage en polystyrène. La présente invention sera mieux comprise à la lecture de la description qui va être faite d'un exemple de réalisation de bande antifriction à faible coefficient de frottement dynamique, réalisée par extrusion d'un mélange de polystyrène et d'oxyde de polyéthylène ayant un poids moléculaire moyen supérieur à 3,5 millions, illustré par le dessin annexé dans lequel la figure unique est une représentation schématique du dispositif d'essai pour la détermination du coefficient de frottement dynamique. Pour déterminer la glissabilité de la bande anti-friction de l'invention, le demandeur a pris en compte la norme française enregistrée NF T54-112, qu'il a adaptée. Cette norme a pour objet la mesure des coefficients de frottements statique et dynamique des feuilles en plastique lorsqu'elles glissent sur elles-mêmes ou sur d'autres substances. La première feuille en plastique est dans le cas présent constituée par la bande anti-friction de l'invention et la seconde est constituée par une feuille de polyuréthanne qui est un matériau dont les caractéristiques sont proches de celles de la peau. Le coefficient de frottement dynamique lKD) est le rapport de la force de traction qu'il faut exercer pour entretenir le glissement l'une sur l'autre de deux surfaces, à la force qui appuie ces deux surfaces l'une contre l'autre. Pour calculer ce coefficient, on mesure la force nécessaire pour amorcer puis entretenir le déplacement, I'une par rapport à l'autre, des deux matériaux en contact, la pression de contact entre ces deux matériaux étant maintenue constante au cours de l'essai. Le dispositif 1 mis en oeuvre pour la réalisation d'un tel essai est constitué d'un support horizontal 2, qui est destiné à supporter la piste de glissement, elle-même constituée par une feuille 3 en polyuréthanne de longueur 30cm et de largeur 15cm, d'un patin en acier ayant une masse de 1989, une longueur de 63,5cm et une largeur de 3,4cm. Un échantillon 9 de la bande anti-friction à tester est placé sous le patin 4, en contact avec la feuille de polyuréthanne 3. Le patin 4 est tracté par un câble 5 relié à un dynamomètre 6, une poulie 7 de renvoi permettant d'obtenir un déplacement horizontal du patin 4. Le support 2 constitue le fond d'une cuve 8 thermostatée dans laquelle se trouve de l'eau chauffée à 42 C, en quantité suffisante pour que cette eau forme un film entre la feuille de polyuréthanne 3 et l'échantillon 2 de bande anti-friction à tester. On effectue un déplacement rectiligne du patin , portant l'échantillon ,sur la piste en polyuréthanne à la vitesse de 1 50 i 15mm par minute sur une distance de 12cm. On réalise cinq essais avec le même échantillon. On mesure la force moyenne nécessaire à l'entretien du déplacement du patin 4. Le coefficient de frottement dynamique (KD) est le rapport de cette force sur le poids de l'ensemble constitué par le patin 4 et l'échantillon 9. Mettant en oeuvre cette méthode , le demandeur a effectué des essais comparatifs entre les bandes anti-friction, réalisées par extrusion à partir d'un mélange de polystyrène et d'oxyde de polyéthylène de poids moléculaires différents. Tous les tests réalisés ont montré que la présence dans le mélange d'oxyde de polyéthylène de bas poids moléculaire , notamment de l'ordre de 300.000, seul ou en présence de polyéthylène glycol conduisait à un coefficient de frottement dynamique supérieur à 0,2. Par contre, conformément à l'invention, il a été obtenu des coefficients de frottement dynamique inférieurs à 0,2 en mettant en oeuvre des oxydes de polyéthylène d'un poids moléculaire moyen supérieur à 3,5 millions. Notamment les résultats suivants ont été obtenus en utilisant des produits connus sous l'appellation Alkox, à savoir 1. Alkox E 160, de poids moléculaire annoncé par le fabricant compris entre 3,6 et 4 millions, KO d'environ 0,178. 2. Alkox E 240, de poids moléculaire annoncé par le fabricant compris entre 4 et 5 millions, KD d'environ 0,091. 3. Alkox E 300, de poids moléculaire annoncé par le fabricant compris entre 7 et 8 millions, KD d'environ 0,058. Dans tous les exemples précités, la bande anti-friction avait été réalisée par extrusion à partir d'un mélange contenant, comme polymères, 40% de polystyrène et 60% d'oxyde de polyéthylène, en poids. Concernant la fixation des bandes anti-friction de l'invention sur les têtes de rasage, le demandeur préconise de mettre en oeuvre la technique de soudage par ultrasons. Afin de vérifier la qualité de la soudure par ultrasons entre le polystyrène et l'oxyde de polyéthylène des plaquettes de polystyrène ont été soudés sur des plaquettes extrudées à partir d'un mélange de 60% d'oxyde de polyéthylène et 40% de polystyrène. Pour vérifier la qualité de la soudure , la plaquette extrudée à base de polystyrène et d'oxyde de polyéthylène est fixée dans un étau, on se saisit de la plaquette de polystyrène pur sur laquelle on tire jusqu'à rupture. Soit la rupture intervient au niveau de la soudure proprement dite soit la rupture intervient au niveau de la plaquette de polystyrène et d'oxyde de polyéthylène. On considère généralement qu'une soudure de bonne qualité est obtenue lorsque la rupture intervient majoritaire ment au niveau de la plaquette et non de la soudure. Le tableau ci-dessous donne les résultats obtenus avec les produits Alkox 160, 240 et 300 précités. Un essai complémentaire a été réalisé avec l'Alkox E 100 dont le poids moléculaire annoncé par le fabricant est compris entre 2,5 et 3 millions. Comme on peut le constater, dans ce dernier cas la qualité de la soudure est moins bonne dans la mesure où toutes les ruptures sont intervenues au niveau de la soudure proprement dite et non de la matière. De plus il y a un écart très important quant à la force moyenne en kilogramme qui a été nécessaire pour obtenir cette rupture avec la bande obtenue à partir de l'Alkox E 100 par rapport à celles obtenues avec les Alkox E 1 60 , E 240 et E 300, dont les résultats sont très proches les uns des autres. Le meilleur résultat quant au coefficient de frottement dynamique et quant à la soudabilité par ultrasons est constitué par la bande anti-friction réalisée par extrusion d'un mélange de 40% en poids de polystyrène et 60 % en poids d'oxyde de polyéthylène ayant un poids moléculaire compris entre 7 et 8 millions, ladite bande étant soudée par ultrasons sur une tête de rasage en polystyrène. Type d'oxyde de F moyenne (kg) nombre de rupture au poíyéthylène niveau de la soudure (sur 4 échantillons) Alkox E 100 12, 9 4/4 Alkox E 160 20, 8 2/4 Alkox E 240 21, 6 1/4 Alkox E 300 21, 67 0/4 De plus, le demandeur a pu constater une bonne constance des propriétés de glissement de la bande pendant toute la durée de vie de la tête jetable du rasoir (5 opérations de rasage), au moins avec la bande obtenue avec l'Alkox E 240. Comparativement les propriétés de glissement semblent diminuer au fur et à mesure des rasages lorsque la bande contient des oxydes de polyéthylène de bas poids moléculaires et notamment du polyéthylène glycol. Enfin , la bande anti-friction de l'invention peut bien sûr contenir, en plus des matériaux polymères caractéristiques précités, des additifs de rasage , notamment tels que ceux cités dans le document FR.2.410.541 : agents de nettoyage, agents pharmaceutiques , agents cosmétiques et agents coagulants. REVENDICATIONS 1. Bande antifriction pour rasoir jetable obtenue par extrusion à partir d'un mélange polymère comprenant un matériau polymère insoluble et l'oxyde de polyéthylène, caractérisée par un coefficient de frottement dynamique (KD) inférieur à 0,2 et par le fait que le mélange à extruder comporte exclusivement , comme oxyde de polyéthylène , un produit ayant un poids moléculaire moyen supérieur à 3,5 millions. 2. Bande antifriction selon la revendication 1 caractérisée en ce qu'elle présente un coefficient de frottement dynamique (KD) inférieur à 0,1, et en ce qu'elle est obtenue par extrusion à partir d'un mélange comprenant du polystyrène et de l'oxyde de polyéthylène d'un poids moléculaire moyen supérieur à 4 millions. 3. Bande antifriction selon la revendication 2 caractérisée en ce qu'elle est obtenue par extrusion d'un mélange de polystyrène et d'un seul oxyde de polyéthylène d'un poids moléculaire supérieur à 7 millions. 4. Tête de rasage sur laquelle est fixée par soudure ultrasons une bande anti-friction selon l'une des revendications 1 à 3. 5. Tête de rasage selon la revendication 4, dans laquelle la portion sur laquelle est fixée la bande anti-friction est en polystyrène.